ГЛАЗУРЬ
GLAZE

Изобретение относится к технологии силикатов и касается составов глазурей для нанесения на обожженную керамическую плитку.
Известна глазурь, включающая, мас. %.: бой оконного и/или тарного стекла 60-90; каолин 5-20; по крайней мере, один компонент из группы: силикат натрия, метасиликат натрия, сода кальцинированная, гидроокись калия, плав щелочей NaOH и КОН 5-20 [1].
Задача изобретения состоит в упрощении приготовления глазури.
Технический результат достигается тем, что глазурь, включающая бой оконного и/или тарного стекла, дополнительно содержит глинистые отходы обогащения циркон-ильменитовой руды при следующем соотношении компонентов, мас. %: бой оконного и/или тарного стекла 93-97; глинистые отходы обогащения циркон-ильменитовой руды 3-7.
В таблице приведены составы глазури.
Глинистые отходы обогащения циркон-ильменитовой руды включают глину; до 3 мас. % циркона; до 2 мас. % ильменита.
Глазурь получают следующим образом.
Подготавливают и дозируют компоненты. Бой оконного и/или тарного стекла и глинистые отходы обогащения циркон-ильменитовой руды по отдельности размалывают до полного прохождения через сетку №0056. Компоненты смешивают и готовят суспензию с влажностью 45-50%. Готовую суспензию наносят (напылением, поливом) на поверхность обожженной керамической плитки, сушат и обжигают при температуре 830-950°С.
Источник информации
1. А.с. №773031 СССР, С04В 41/00, 1980.